【手続補正書】
【提出日】平成23年8月4日(2011.8.4)
【手続補正１】
【補正対象書類名】特許請求の範囲
【補正対象項目名】全文
【補正方法】変更
【補正の内容】
【特許請求の範囲】
【請求項１】
結合剤を用いてアルカリ土類炭酸塩ナノ粒子を含む組成物で少なくとも部分的にコーティングされている有機繊維を含む、表面無機化有機繊維であって、
-持続可能な（sustainable）有機繊維の長さがミリメートル範囲であり、アルカリ土類炭酸塩ナノ粒子の球相当径がナノメートル範囲であること；ならびに
-結合剤が、モノマーとして1つまたは複数のジカルボン酸；ジアミン、トリアミン、ジアルカノールアミンまたはトリアルカノールアミンの群からの1つまたは複数のモノマー；およびエピクロロヒドリンを含むコポリマーであること
を特徴とする、表面無機化有機繊維。
【請求項２】
有機繊維が持続可能な材料からなることを特徴とする、請求項1記載の表面無機化有機繊維。
【請求項３】
有機繊維が木部繊維、セルロース繊維および綿繊維を含む群より選択されることを特徴とする、請求項2記載の表面無機化有機繊維。
【請求項４】
有機繊維が約0.1mmから約9.9mmの長さまたはこれらの混合物を本質的に有することを特徴とする、請求項1から3のいずれか一項記載の表面無機化有機繊維。
【請求項５】
有機繊維が約0.5mmから約7.5mmの長さを本質的に有することを特徴とする、請求項4記載の表面無機化有機繊維。
【請求項６】
有機繊維が約1mmから約5mmの長さを本質的に有することを特徴とする、請求項5記載の表面無機化有機繊維。
【請求項７】
有機繊維の幅または厚さが10μmから約1000μmの範囲であることを特徴とする、請求項1から6のいずれか一項記載の表面無機化有機繊維。
【請求項８】
有機繊維の幅または厚さが約20μmから約750μmの範囲であることを特徴とする、請求項7記載の表面無機化有機繊維。
【請求項９】
有機繊維の幅または厚さが約50μmから約200μmの範囲であることを特徴とする、請求項8記載の表面無機化有機繊維。
【請求項１０】
有機繊維の長さ/幅の比または長さ/高さの比が1：1から100：1であることを特徴とする、請求項1から9のいずれか一項記載の表面無機化有機繊維。
【請求項１１】
有機繊維の長さ/幅の比または長さ/高さの比がセルロースについては少なくとも25：1であり、かつ木材パルプについては2：1から10：1であることを特徴とする、請求項10記載の表面無機化有機繊維。
【請求項１２】
有機繊維の長さ/幅の比または長さ/高さの比がセルロースについては少なくとも50：1であることを特徴とする、請求項11記載の表面無機化有機繊維。
【請求項１３】
有機繊維の長さ/幅の比または長さ/高さの比がセルロースについては少なくとも75：1であることを特徴とする、請求項12記載の表面無機化有機繊維。
【請求項１４】
有機繊維の長さ/幅の比または長さ/高さの比がセルロースについては少なくとも100：1であることを特徴とする、請求項13記載の表面無機化有機繊維。
【請求項１５】
アルカリ土類炭酸塩ナノ粒子が、天然重質炭酸カルシウム、天然および/または合成の沈降炭酸カルシウム、ドロマイトなどの混合炭酸塩、ならびにこれらの混合物を含む群より選択されることを特徴とする、請求項1から14のいずれか一項記載の表面無機化有機繊維。
【請求項１６】
前記天然重質炭酸カルシウムが大理石、石灰石、チョークおよびこれらの混合物からなる群より選択され、前記天然および/または合成の沈降炭酸カルシウムがバテライト、方解石またはアラレ石の結晶構造を有し、かつ前記ドロマイトが少なくとも50重量％のドロマイト鉱物を含む粉砕天然白雲岩であることを特徴とする、請求項15記載の表面無機化有機繊維。
【請求項１７】
前記ドロマイトが、75重量％よりも多いドロマイト鉱物を含む粉砕天然白雲岩であることを特徴とする、請求項16記載の表面無機化有機繊維。
【請求項１８】
前記ドロマイトが、90重量％よりも多いドロマイト鉱物を含む粉砕天然白雲岩であることを特徴とする、請求項17記載の表面無機化有機繊維。
【請求項１９】
前記ドロマイトが、98重量％よりも多いドロマイト鉱物を含む粉砕天然白雲岩であることを特徴とする、請求項18記載の表面無機化有機繊維。
【請求項２０】
アルカリ土類炭酸塩ナノ粒子の90％から100％が、アルカリ土類炭酸塩ナノ粒子の数Nに基づき、200nm未満の球相当径を有することを特徴とする、請求項1から19のいずれか一項記載の表面無機化有機繊維。
【請求項２１】
アルカリ土類炭酸塩ナノ粒子の92％から99％が、アルカリ土類炭酸塩ナノ粒子の数Nに基づき、200nm未満の球相当径を有することを特徴とする、請求項20記載の表面無機化有機繊維。
【請求項２２】
アルカリ土類炭酸塩ナノ粒子の94％から98％が、アルカリ土類炭酸塩ナノ粒子の数Nに基づき、200nm未満の球相当径を有することを特徴とする、請求項21記載の表面無機化有機繊維。
【請求項２３】
アルカリ土類炭酸塩ナノ粒子の96％から98％が、アルカリ土類炭酸塩ナノ粒子の数Nに基づき、200nm未満の球相当径を有することを特徴とする、請求項22記載の表面無機化有機繊維。
【請求項２４】
アルカリ土類炭酸塩ナノ粒子の90％から100％が、アルカリ土類炭酸塩ナノ粒子の数Nに基づき、150nm未満の球相当径を有することを特徴とする、請求項20記載の表面無機化有機繊維。
【請求項２５】
アルカリ土類炭酸塩ナノ粒子の92％から99％が、アルカリ土類炭酸塩ナノ粒子の数Nに基づき、150nm未満の球相当径を有することを特徴とする、請求項21記載の表面無機化有機繊維。
【請求項２６】
アルカリ土類炭酸塩ナノ粒子の94％から98％が、アルカリ土類炭酸塩ナノ粒子の数Nに基づき、150nm未満の球相当径を有することを特徴とする、請求項22記載の表面無機化有機繊維。
【請求項２７】
アルカリ土類炭酸塩ナノ粒子の96％から98％が、アルカリ土類炭酸塩ナノ粒子の数Nに基づき、150nm未満の球相当径を有することを特徴とする、請求項23記載の表面無機化有機繊維。
【請求項２８】
アルカリ土類炭酸塩ナノ粒子の90％から100％が、アルカリ土類炭酸塩ナノ粒子の数Nに基づき、100nm未満の球相当径を有することを特徴とする、請求項20記載の表面無機化有機繊維。
【請求項２９】
アルカリ土類炭酸塩ナノ粒子の92％から99％が、アルカリ土類炭酸塩ナノ粒子の数Nに基づき、100nm未満の球相当径を有することを特徴とする、請求項21記載の表面無機化有機繊維。
【請求項３０】
アルカリ土類炭酸塩ナノ粒子の94％から98％が、アルカリ土類炭酸塩ナノ粒子の数Nに基づき、100nm未満の球相当径を有することを特徴とする、請求項22記載の表面無機化有機繊維。
【請求項３１】
アルカリ土類炭酸塩ナノ粒子の96％から98％が、アルカリ土類炭酸塩ナノ粒子の数Nに基づき、100nm未満の球相当径を有することを特徴とする、請求項23記載の表面無機化有機繊維。
【請求項３２】
1つまたは複数の乾式または湿式の粉砕段階で、アルカリ土類炭酸塩粒子が球相当径に粉砕されることを特徴とする、請求項1から31のいずれか一項記載の表面無機化有機繊維。
【請求項３３】
複数の乾式および/または湿式の粉砕段階で、アルカリ土類炭酸塩粒子が球相当径に粉砕されることを特徴とする、請求項32記載の表面無機化有機繊維。
【請求項３４】
アルカリ土類炭酸塩の固体含有量が10重量％よりも多い水性スラリーの形態で、アルカリ土類炭酸塩粒子を分散させかつ/または粉砕することを特徴とする、請求項32または33記載の表面無機化有機繊維。
【請求項３５】
アルカリ土類炭酸塩の固体含有量が20重量％よりも多い水性スラリーの形態で、アルカリ土類炭酸塩粒子を分散させかつ/または粉砕することを特徴とする、請求項34記載の表面無機化有機繊維。
【請求項３６】
アルカリ土類炭酸塩の固体含有量が30重量％よりも多い水性スラリーの形態で、アルカリ土類炭酸塩粒子を分散させかつ/または粉砕することを特徴とする、請求項35記載の表面無機化有機繊維。
【請求項３７】
アルカリ土類炭酸塩の固体含有量が50重量％よりも多い水性スラリーの形態で、アルカリ土類炭酸塩粒子を分散させかつ/または粉砕することを特徴とする、請求項36記載の表面無機化有機繊維。
【請求項３８】
アルカリ土類炭酸塩の固体含有量が70重量％よりも多い水性スラリーの形態で、アルカリ土類炭酸塩粒子を分散させかつ/または粉砕することを特徴とする、請求項34記載の表面無機化有機繊維。
【請求項３９】
1つまたは複数の粉砕助剤および/または分散剤の存在下で、アルカリ土類炭酸塩粒子を、分散させかつ/または粉砕することを特徴とする、請求項32から38のいずれか一項記載の表面無機化有機繊維。
【請求項４０】
1つまたは複数の粉砕助剤および/または分散剤の存在下で、アルカリ土類炭酸塩粒子を、それらが10重量％よりも多い固体含有量を有する水性スラリー中に存在する場合に、分散させかつ/または粉砕することを特徴とする、請求項39記載の表面無機化有機繊維。
【請求項４１】
1つまたは複数の粉砕助剤および/または分散剤の存在下で、アルカリ土類炭酸塩粒子を、それらが30重量％よりも多い固体含有量を有する水性スラリー中に存在する場合に、分散させかつ/または粉砕することを特徴とする、請求項40記載の表面無機化有機繊維。
【請求項４２】
1つまたは複数の粉砕助剤および/または分散剤の存在下で、アルカリ土類炭酸塩粒子を、それらが60重量％よりも多い固体含有量を有する水性スラリー中に存在する場合に、分散させかつ/または粉砕することを特徴とする、請求項41記載の表面無機化有機繊維。
【請求項４３】
分散剤および/または粉砕助剤が、ナノ粒子の表面積1m2あたり0.2から1mgの量で存在することを特徴とする、請求項39から42のいずれか一項記載の表面無機化有機繊維。
【請求項４４】
分散剤および/または粉砕助剤が、ナノ粒子の表面積1m2あたり0.3から0.7mgの量で存在することを特徴とする、請求項43記載の表面無機化有機繊維。
【請求項４５】
表面無機化有機繊維中の分散剤の量と結合剤の量の比が、それぞれ固体含有量に基づき、1：5から1：20であることを特徴とする、請求項39から44のいずれか一項記載の表面無機化有機繊維。
【請求項４６】
繊維およびナノ粒子の総乾燥重量に基づき、5から50重量％の繊維を含むことを特徴とする、請求項1から45のいずれか一項記載の表面無機化有機繊維。
【請求項４７】
繊維およびナノ粒子の総乾燥重量に基づき、10から30重量％の繊維を含むことを特徴とする、請求項46記載の表面無機化有機繊維。
【請求項４８】
繊維およびナノ粒子の総乾燥重量に基づき、17から27重量％の繊維を含むことを特徴とする、請求項47記載の表面無機化有機繊維。
【請求項４９】
繊維およびナノ粒子の総乾燥重量に基づき、95重量％から50重量％のアルカリ土類炭酸塩ナノ粒子を含むことを特徴とする、請求項1から48のいずれか一項記載の表面無機化有機繊維。
【請求項５０】
繊維およびナノ粒子の総乾燥重量に基づき、90重量％から70重量％のアルカリ土類炭酸塩ナノ粒子を含むことを特徴とする、請求項49記載の表面無機化有機繊維。
【請求項５１】
繊維およびナノ粒子の総乾燥重量に基づき、87重量％から73重量％のアルカリ土類炭酸塩ナノ粒子を含むことを特徴とする、請求項50記載の表面無機化有機繊維。
【請求項５２】
繊維およびナノアルカリ土類炭酸塩が、乾燥重量に基づき、1：20の比で存在することを特徴とする、請求項1から51のいずれか一項記載の表面無機化有機繊維。
【請求項５３】
繊維およびナノアルカリ土類炭酸塩が、乾燥重量に基づき、1：4の比で存在することを特徴とする、請求項52記載の表面無機化有機繊維。
【請求項５４】
繊維およびナノアルカリ土類炭酸塩が、乾燥重量に基づき、1：3または1：2の比で存在することを特徴とする、請求項53記載の表面無機化有機繊維。
【請求項５５】
繊維およびナノアルカリ土類炭酸塩が、乾燥重量に基づき、1：1または1：10の比で存在することを特徴とする、請求項54記載の表面無機化有機繊維。
【請求項５６】
飽和または不飽和でありかつ分枝鎖または非分枝鎖であるC2〜C10ジカルボン酸を結合剤のジカルボン酸モノマーとして用いることを特徴とする、請求項1から55のいずれか一項記載の表面無機化有機繊維。
【請求項５７】
C3〜C9ジカルボン酸、C4〜C8ジカルボン酸、C5〜C7ジカルボン酸を結合剤のジカルボン酸モノマーとして用いることを特徴とする、請求項56記載の表面無機化有機繊維。
【請求項５８】
アジピン酸を結合剤のジカルボン酸モノマーとして用いることを特徴とする、請求項57記載の表面無機化有機繊維。
【請求項５９】
直鎖および分枝鎖でありかつ置換および無置換であるジアミンおよびトリアミンおよびジアルカノールアミンおよびトリアルカノールアミン、特にN-(2-アミノエチル)-1,2-エタンジアミン、ジエタノールアミン、N-メチルジエタノールアミンおよびN-エチルジエタノールアミンなどのN-アルキル-ジアルカノールアミン、ならびにトリエタノールアミンを結合剤のジアミン、トリアミン、ジアルカノールアミンまたはトリアルカノールアミンモノマーとして用いることを特徴とする、請求項1から58のいずれか一項記載の表面無機化有機繊維。
【請求項６０】
結合剤がアジピン酸とN-(2-アミノエチル)-1,2-エタンジアミンおよびエピクロロヒドリンとのコポリマーであることを特徴とする、請求項1から59のいずれか一項記載の表面無機化有機繊維。
【請求項６１】
結合剤がカチオン性に荷電していることを特徴とする、請求項1から60のいずれか一項記載の表面無機化有機繊維。
【請求項６２】
結合剤が、アニオン性ポリマー、例えば分子量25000g/molから28000g/molのポリアクリル酸ナトリウムまたはポリビニル硫酸ナトリウムによって部分的または完全に中和されることを特徴とする、請求項1から61のいずれか一項記載の表面無機化有機繊維。
【請求項６３】
表面無機化有機繊維の総乾燥重量に基づき、約0.3重量％から約10重量％の結合剤を含むことを特徴とする、請求項1から62のいずれか一項記載の表面無機化有機繊維。
【請求項６４】
表面無機化有機繊維の総乾燥重量に基づき、約0.5重量％から約5重量％の結合剤を含むことを特徴とする、請求項63記載の表面無機化有機繊維。
【請求項６５】
表面無機化有機繊維の総乾燥重量に基づき、約1重量％から約3重量％の結合剤を含むことを特徴とする、請求項64記載の表面無機化有機繊維。
【請求項６６】
(a)有機繊維を供給する段階；
(b)ナノアルカリ土類炭酸塩組成物を供給する段階；
(c)水性型の結合剤を供給する段階；
(d)(a)および(b)からの有機繊維とナノアルカリ土類炭酸塩組成物を混合する段階
を含む、請求項1から65のいずれか一項記載の表面無機化有機繊維の産生法であって、段階(d)の前に、(a)からの有機繊維または(b)からのナノアルカリ土類炭酸塩組成物に結合剤を加え、得られた反応混合物をホモジナイズする、方法。
【請求項６７】
(a)有機繊維を供給する段階；
(b)ナノアルカリ土類炭酸塩組成物を供給する段階；
(c)水性型の結合剤を供給する段階；
(d)(a)および(b)の有機繊維とナノアルカリ土類炭酸塩組成物を混合する段階
を含む、請求項1から65のいずれか一項記載の表面無機化有機繊維の産生法であって、段階(d)の後に、(a)からの有機繊維と(b)からのナノアルカリ土類炭酸塩組成物の混合物に結合剤を加え、得られた反応混合物をホモジナイズする、方法。
【請求項６８】
(a)有機繊維を供給する段階；
(b)ナノアルカリ土類炭酸塩組成物を供給する段階；
(c)水性型の結合剤を供給する段階
を含む、請求項1から65のいずれか一項記載の表面無機化有機繊維の産生法であって、結合剤をまず加え、次いでこれを(a)からの有機繊維および(b)からのナノアルカリ土類炭酸塩組成物と混合し、得られた反応混合物をホモジナイズする、方法。
【請求項６９】
結合剤を(a)からの有機繊維もしくは(b)からのアルカリ土類炭酸塩組成物または任意に(d)からの混合物と合わせた後に、1つまたは複数の分散剤を加えることを特徴とする、請求項66から68のいずれか一項記載の方法。
【請求項７０】
結合剤を(a)からの有機繊維もしくは(b)からのアルカリ土類炭酸塩組成物または任意に(d)からの混合物と合わせる前に、1つまたは複数の分散剤を加えることを特徴とする、請求項66から69のいずれか一項記載の方法。
【請求項７１】
請求項1から65のいずれか一項記載の表面無機化有機繊維を含むことを特徴とする、水性スラリー。
【請求項７２】
請求項1から65のいずれか一項記載の表面無機化有機繊維または請求項71記載のスラリーの使用であって、表面無機化有機繊維を充填剤または色素として用いることを特徴とする、使用。
【請求項７３】
製紙における、請求項1から65のいずれか一項記載の表面無機化有機繊維または請求項71記載のスラリーの使用であって、該表面無機化有機繊維を、紙の総重量に基づき5から70重量％の量で用いる、使用。
【請求項７４】
製紙における、請求項1から65のいずれか一項記載の表面無機化有機繊維または請求項71記載のスラリーの使用であって、該表面無機化有機繊維を、紙の総重量に基づき10から50重量％の量で用いる、使用。
【請求項７５】
表面無機化有機繊維を、紙1m2あたり0.5から500g/m2の量で用いることを特徴とする、請求項72記載の使用。
【請求項７６】
表面無機化有機繊維を、紙1m2あたり2から100g/m2の量で用いることを特徴とする、請求項75記載の使用。
【請求項７７】
表面無機化有機繊維を、紙1m2あたり5から50g/m2の量で用いることを特徴とする、請求項76記載の使用。
【請求項７８】
粘土、セメントまたは木材などの多孔性基質に塗布するための塗料およびスパックリング（spackling）化合物における、請求項1から65のいずれか一項記載の表面無機化有機繊維または請求項71記載のスラリーの使用。
【請求項７９】
プラスチックにおける、請求項1から65のいずれか一項記載の表面無機化有機繊維または請求項71記載のスラリーの使用。
【請求項８０】
ろ過助剤としての、請求項1から65のいずれか一項記載の表面無機化有機繊維または請求項71記載のスラリーの使用。
【請求項８１】
請求項1から65のいずれか一項記載の表面無機化有機繊維または請求項71記載のスラリーを含む、充填剤。
【請求項８２】
請求項1から65のいずれか一項記載の表面無機化有機繊維または請求項71記載のスラリーを含む、色素。
【請求項８３】
請求項1から65のいずれか一項記載の表面無機化有機繊維または請求項71記載のスラリーを含む、ろ過助剤。
【請求項８４】
ナノメートル範囲の球相当径を有するアルカリ土類炭酸塩粒子を含む組成物により、ミリメートル範囲の長さを有する有機繊維を少なくとも部分的コーティングするための、モノマーとして1つまたは複数のジカルボン酸およびジアミン、トリアミン、ジアルカノールアミンまたはトリアルカノールアミンの群からの1つまたは複数のモノマーを含む、コポリマーの使用。
【請求項８５】
前記コポリマーがモノマーとしてアジピン酸、N-(2-アミノエチル)-1,2-エタンジアミンおよびエピクロロヒドリンを含む、請求項84記載の使用。
【手続補正２】
【補正対象書類名】明細書
【補正対象項目名】０１２２
【補正方法】変更
【補正の内容】
【０１２２】
添付の図面、以下に記載する実施例および実験は、本発明を例示するために提供するものであって、いかなる様式でも本発明を限定すべきではない。
[請求項1001]
結合剤を用いてアルカリ土類炭酸塩ナノ粒子を含む組成物で少なくとも部分的にコーティングされている有機繊維を含む、表面無機化有機繊維であって、
-持続可能な（sustainable）有機繊維の長さがミリメートル範囲であり、アルカリ土類炭酸塩ナノ粒子の球相当径がナノメートル範囲であること；ならびに
-結合剤が、モノマーとして1つまたは複数のジカルボン酸；ジアミン、トリアミン、ジアルカノールアミンまたはトリアルカノールアミンの群からの1つまたは複数のモノマー；およびエピクロロヒドリンを含むコポリマーであること
を特徴とする、表面無機化有機繊維。
[請求項1002]
有機繊維が持続可能な材料からなることを特徴とする、請求項1001記載の表面無機化有機繊維。
[請求項1003]
有機繊維が木部繊維、セルロース繊維および綿繊維を含む群より選択されることを特徴とする、請求項1002記載の表面無機化有機繊維。
[請求項1004]
有機繊維が約0.1mmから約9.9mm、好ましくは約0.5mmから約7.5mm、特に約1mmから約5mm、例えば、3mmの長さまたはこれらの混合物を本質的に有することを特徴とする、請求項1001から1003のいずれか一項記載の表面無機化有機繊維。
[請求項1005]
有機繊維の幅または厚さが10μmから約1000μm、好ましくは約20μmから約750μm、特に約50μmから約200μmの範囲、例えば、100μmであることを特徴とする、請求項1001から1004のいずれか一項記載の表面無機化有機繊維。
[請求項1006]
有機繊維の長さ/幅の比または長さ/高さの比が1：1から100：1であり；セルロースについては好ましくは少なくとも25：1、より好ましくは少なくとも50：1、さらに望ましくは少なくとも75：1、最も好ましくは少なくとも100：1であり、かつ木材パルプについては好ましくは2：1から10：1であることを特徴とする、請求項1001から1005のいずれか一項記載の表面無機化有機繊維。
[請求項1007]
アルカリ土類炭酸塩ナノ粒子が、天然重質炭酸カルシウム、天然および/または合成の沈降炭酸カルシウム、ドロマイトなどの混合炭酸塩、ならびにこれらの混合物を含む群より選択されることを特徴とする、請求項1001から1006のいずれか一項記載の表面無機化有機繊維。
[請求項1008]
天然重質炭酸カルシウムが大理石、石灰石、チョークおよびこれらの混合物からなる群より好ましくは選択されることを特徴とする、請求項1007記載の表面無機化有機繊維。
[請求項1009]
天然および/または合成の沈降炭酸カルシウムがバテライト、方解石またはアラレ石の結晶構造を有することを特徴とする、請求項1007または1008記載の表面無機化有機繊維。
[請求項1010]
好ましくは1グラムにつき1時間あたりの崩壊率1から890を有する、特に好ましくは天然GCCでは1グラムにつき1時間あたりの崩壊率10から450を有しかつPCCでは1グラムにつき1時間あたりの崩壊率250から890を有する14C同位体画分を、炭酸カルシウムが含むことを特徴とする、請求項1007から1009のいずれか一項記載の表面無機化有機繊維。
[請求項1011]
ドロマイトが好ましくは、少なくとも50重量％、好ましくは75重量％よりも多い、より好ましくは90重量％よりも多い、特に好ましくは98重量％よりも多いドロマイト鉱物を含む粉砕天然白雲岩であることを特徴とする、請求項1007記載の表面無機化有機繊維。
[請求項1012]
アルカリ土類炭酸塩ナノ粒子の90％から100％、好ましくは92％から99％、より好ましくは94％から98％、特に好ましくは96％から98％、例えば97±0.5％が、アルカリ土類炭酸塩ナノ粒子の数Nに基づき、200nm未満、例えば20nmから200nmまたは50nmから180nmの範囲、好ましくは150nm未満、例えば、70nmから150nmの範囲、さらにより好ましくは100nm未満の球相当径を有することを特徴とする、請求項1001から1011のいずれか一項記載の表面無機化有機繊維。
[請求項1013]
1つまたは複数の乾式または湿式の粉砕段階、好ましくは複数の、例えば、1つまたは2つの乾式および/または湿式の、好ましくは水性の粉砕段階で、好ましくはアルカリ土類炭酸塩粒子が球相当径に粉砕されることを特徴とする、請求項1001から1012のいずれか一項記載の表面無機化有機繊維。
[請求項1014]
粉砕のためにボールミル、ジェットプレートミル、アトライターミル、もしくはそのようなミルの組み合わせ、または、1つもしくは複数のそのようなミルとサイクロンおよび分級機との組み合わせを用いることを特徴とする、請求項1013記載の表面無機化有機繊維。
[請求項1015]
乾式粉砕がボールミルで行われ、好ましくは直径0.5〜10cmの鉄製および/または磁器製のビーズ、特に好ましくは直径2.5cmの鉄製シルペッブが用いられることを特徴とする、請求項1013または1014記載の表面無機化有機繊維。
[請求項1016]
湿式粉砕が、直径0.2〜5mm、好ましくは0.2〜2mm、同様に0.5〜5mm、例えば、0.5〜2mmの直径を有する、ケイ酸ジルコニウム、二酸化ジルコニウムおよび/またはバデレアイトからなる粉砕ビーズを好ましくは用いて、アトライターミルで行われることを特徴とする、請求項1013から1015のいずれか一項記載の表面無機化有機繊維。
[請求項1017]
アルカリ土類炭酸塩の固体含有量が10重量％よりも多い、20重量％よりも多い、例えば、15〜30重量％、好ましくは30重量％よりも多い、より好ましくは50重量％よりも多い、例えば、65〜68重量％、特に好ましくは70重量％よりも多い固体含有量の、例えば、72〜80重量％の固体含有量の水性スラリーの形態で、アルカリ土類炭酸塩粒子を分散させかつ/または粉砕することを特徴とする、請求項1013から1016のいずれか一項記載の表面無機化有機繊維。
[請求項1018]
≦60重量％、例えば、≦30重量％の固体含有量を有するアルカリ土類炭酸塩スラリーを、例えばフィルタープレスおよび/もしくは遠心分離によって、物理的に濃縮し、かつ/または、特に機械的および熱的濃縮段階の組み合わせによって、熱的に濃縮して、好ましくは1つまたは複数の分散剤の存在下で分散させ、好ましくは60重量％よりも多い固体含有量、特に好ましくは65重量％から78重量％の間、例えば、72±2重量％の最終濃度とすることを特徴とする、請求項1013から1017のいずれか一項記載の表面無機化有機繊維。
[請求項1019]
1つまたは複数の粉砕助剤および/または分散剤の存在下で、アルカリ土類炭酸塩粒子を、特にそれらが10重量％よりも多い、さらに望ましくは30重量％よりも多い、より好ましくは60重量％よりも多い固体含有量を有する水性スラリー中に存在する場合に、分散させかつ/または粉砕することを特徴とする、請求項1013から1018のいずれか一項記載の表面無機化有機繊維。
[請求項1020]
粉砕助剤および/または分散剤が、例えば、アクリル酸、メタクリル酸、マレイン酸、フマル酸、イタコン酸、アクリルアミドもしくはこれらの混合物に基づくポリカルボン酸塩のホモポリマーもしくはコポリマー；ポリリン酸ナトリウムおよび/もしくはポリアスパラギン酸ならびにこれらのアルカリ塩および/もしくはアルカリ土類塩、クエン酸ナトリウム、トリエタノールアミンおよびトリイソプロパノールアミンなどのアルカノールアミンまたはこれらの混合物を含む群より好ましくは選択される、アニオン性粉砕助剤および/または分散剤であることを特徴とする、請求項1018または1019記載の表面無機化有機繊維。
[請求項1021]
ポリカルボン酸のホモポリマーもしくはコポリマーが遊離酸として存在するか、あるいはナトリウム、リチウム、カリウム、アンモニウム、カルシウム、マグネシウム、ストロンチウムおよび/もしくはアルミニウムまたはこれらの混合物で、好ましくはナトリウムおよびマグネシウムで部分的または完全に中和されていることを特徴とする、請求項1020記載の表面無機化有機繊維。
[請求項1022]
湿式粉砕において、分散剤および/または粉砕助剤が、約0.05から約2重量％の量で、好ましくは0.3から1.5重量％、例えば、1重量％の量で、特に約0.4から約0.95重量％の量で用いられることを特徴とする、請求項1018から1021のいずれか一項記載の表面無機化有機繊維。
[請求項1023]
特に乾式粉砕において、粉砕助剤および/または分散剤が、グリコール、ポリグリコール、例えばポリエチレングリコール、エチレンオキシド-プロピレンオキシド-エチレンオキシドブロックコポリマーもしくはトリエタノールアミンおよびトリイソプロパノールアミンなどのアルカノールアミン、またはこれらの組み合わせを含む群より選択されることを特徴とする、請求項1018から1022のいずれか一項記載の表面無機化有機繊維。
[請求項1024]
乾式粉砕において、分散剤および/または粉砕助剤が、表面無機化有機繊維の総乾燥重量に基づき、約0.01重量％から約5重量％の量で、好ましくは約0.01から約0.5重量％、特に0.1から0.3重量％の量で用いられることを特徴とする、請求項1018から1023のいずれか一項記載の表面無機化有機繊維。
[請求項1025]
分散剤および/または粉砕助剤が、ナノ粒子の表面積1m2あたり0.2から1mgの量で、好ましくはナノ粒子の表面積1m2あたり0.3から0.7mgの量で存在することを特徴とする、請求項1018から1024のいずれか一項記載の表面無機化有機繊維。
[請求項1026]
表面無機化有機繊維中の分散剤の量と結合剤の量の比が、それぞれ固体含有量に基づき、1：5から1：20、例えば、1：10であることを特徴とする、請求項1018から1025のいずれか一項記載の表面無機化有機繊維。
[請求項1027]
繊維およびナノ粒子の総乾燥重量に基づき、5から50重量％、好ましくは10から30重量％、より好ましくは17から27重量％、例えば25重量％の繊維を含むことを特徴とする、請求項1001から1026のいずれか一項記載の表面無機化有機繊維。
[請求項1028]
繊維およびナノ粒子の総乾燥重量に基づき、95重量％から50重量％、好ましくは90重量％から70重量％、より好ましくは87重量％から73重量％、例えば75重量％のアルカリ土類炭酸塩ナノ粒子を含むことを特徴とする、請求項1001から1027のいずれか一項記載の表面無機化有機繊維。
[請求項1029]
繊維およびナノアルカリ土類炭酸塩が、乾燥重量に基づき、好ましくは1：20の比で、特に1：4の比で、より好ましくは1：3または1：2の比で、特に1：1または1：10の比で存在することを特徴とする、請求項1001から1028のいずれか一項記載の表面無機化有機繊維。
[請求項1030]
飽和または不飽和でありかつ分枝鎖または非分枝鎖であるC2〜C10ジカルボン酸、好ましくはC3〜C9ジカルボン酸、C4〜C8ジカルボン酸、C5〜C7ジカルボン酸、特にアジピン酸を結合剤のジカルボン酸モノマーとして用いることを特徴とする、請求項1001から1029のいずれか一項記載の表面無機化有機繊維。
[請求項1031]
直鎖および分枝鎖でありかつ置換および無置換であるジアミンおよびトリアミンおよびジアルカノールアミンおよびトリアルカノールアミン、特にN-(2-アミノエチル)-1,2-エタンジアミン、ジエタノールアミン、N-メチルジエタノールアミンおよびN-エチルジエタノールアミンなどのN-アルキル-ジアルカノールアミン、ならびにトリエタノールアミンを結合剤のジアミン、トリアミン、ジアルカノールアミンまたはトリアルカノールアミンモノマーとして用いることを特徴とする、請求項1001から1030のいずれか一項記載の表面無機化有機繊維。
[請求項1032]
結合剤がアジピン酸とN-(2-アミノエチル)-1,2-エタンジアミンおよびエピクロロヒドリンとのコポリマーであることを特徴とする、請求項1001から1031のいずれか一項記載の表面無機化有機繊維。
[請求項1033]
結合剤がカチオン性に荷電していることを特徴とする、請求項1001から1032のいずれか一項記載の表面無機化有機繊維。
[請求項1034]
結合剤が、アニオン性ポリマー、例えば分子量25000g/molから28000g/molのポリアクリル酸ナトリウムまたはポリビニル硫酸ナトリウムによって部分的または完全に中和されることを特徴とする、請求項1001から1033のいずれか一項記載の表面無機化有機繊維。
[請求項1035]
表面無機化有機繊維の総乾燥重量に基づき、約0.3重量％から約10重量％、好ましくは約0.5重量％から約5重量％、特に好ましくは約1重量％から約3重量％の結合剤を含むことを特徴とする、請求項1001から1034のいずれか一項記載の表面無機化有機繊維。
[請求項1036]
有機繊維含有量に基づき約3重量％から約15重量％、例えば9重量％の結合剤を含むことを特徴とする、請求項1001から1035のいずれか一項記載の表面無機化有機繊維。
[請求項1037]
(a)有機繊維を供給する段階；
(b)ナノアルカリ土類炭酸塩組成物を供給する段階；
(c)水性型の結合剤を供給する段階；
(d)(a)および(b)からの有機繊維とナノアルカリ土類炭酸塩組成物を混合する段階
を含む、請求項1001から1036のいずれか一項記載の表面無機化有機繊維の産生法であって、段階(d)の前に、(a)からの有機繊維または(b)からのナノアルカリ土類炭酸塩組成物に結合剤を加え、得られた反応混合物をホモジナイズする、方法。
[請求項1038]
(a)有機繊維を供給する段階；
(b)ナノアルカリ土類炭酸塩組成物を供給する段階；
(c)水性型の結合剤を供給する段階；
(d)(a)および(b)の有機繊維とナノアルカリ土類炭酸塩組成物を混合する段階
を含む、請求項1001から1036のいずれか一項記載の表面無機化有機繊維の産生法であって、段階(d)の後に、(a)からの有機繊維と(b)からのナノアルカリ土類炭酸塩組成物の混合物に結合剤を加え、得られた反応混合物をホモジナイズする、方法。
[請求項1039]
(a)有機繊維を供給する段階；
(b)ナノアルカリ土類炭酸塩組成物を供給する段階；
(c)水性型の結合剤を供給する段階
を含む、請求項1001から1036のいずれか一項記載の表面無機化有機繊維の産生法であって、結合剤をまず加え、次いでこれを(a)からの有機繊維および(b)からのナノアルカリ土類炭酸塩組成物と混合し、得られた反応混合物をホモジナイズする、方法。
[請求項1040]
結合剤を水性スラリー、乳濁液または溶液の形態で供給することを特徴とする、請求項1037から1039のいずれか一項記載の方法。
[請求項1041]
結合剤を(a)からの有機繊維もしくは(b)からのアルカリ土類炭酸塩組成物または任意に(d)からの混合物と合わせた後に、1つまたは複数の分散剤を加えることを特徴とする、請求項1037から1040のいずれか一項記載の方法。
[請求項1042]
結合剤を(a)からの有機繊維もしくは(b)からのアルカリ土類炭酸塩組成物または任意に(d)からの混合物と合わせる前に、1つまたは複数の分散剤を加えることを特徴とする、請求項1037から1040のいずれか一項記載の方法。
[請求項1043]
得られる表面無機化有機繊維スラリーの水分含有量が低減することを特徴とする、請求項1037から1042のいずれか一項記載の方法。
[請求項1044]
請求項1001から1036のいずれか一項記載の表面無機化有機繊維を含むことを特徴とする、水性スラリー。
[請求項1045]
請求項1001から1036のいずれか一項記載の表面無機化有機繊維または請求項1044記載のスラリーの使用であって、表面無機化有機繊維を充填剤または色素として用いることを特徴とする、使用。
[請求項1046]
製紙における、請求項1001から1036のいずれか一項記載の表面無機化有機繊維または請求項1044記載のスラリーの使用。
[請求項1047]
表面無機化有機繊維を、紙の総重量に基づき5から70重量％、好ましくは10から50重量％の量で用いることを特徴とする、請求項1046記載の使用。
[請求項1048]
表面無機化有機繊維を、紙1m2あたり0.5から500g/m2、より好ましくは2から100g/m2、特に好ましくは5から50g/m2の量で用いることを特徴とする、請求項1046記載の使用。
[請求項1049]
粘土、セメントまたは木材などの多孔性基質に塗布するための塗料およびスパックリング（spackling）化合物における、請求項1001から1036のいずれか一項記載の表面無機化有機繊維または請求項1044記載のスラリーの使用。
[請求項1050]
プラスチックにおける、請求項1001から1036のいずれか一項記載の表面無機化有機繊維または請求項1044記載のスラリーの使用。
[請求項1051]
ろ過助剤としての、請求項1001から1036のいずれか一項記載の表面無機化有機繊維または請求項1044記載のスラリーの使用。
[請求項1052]
請求項1001から1036のいずれか一項記載の表面無機化有機繊維または請求項1044記載のスラリーを含む、充填剤。
[請求項1053]
請求項1001から1036のいずれか一項記載の表面無機化有機繊維または請求項1044記載のスラリーを含む、色素。
[請求項1054]
請求項1001から1036のいずれか一項記載の表面無機化有機繊維または請求項1044記載のスラリーを含む、ろ過助剤。
[請求項1055]
ナノメートル範囲の球相当径を有するアルカリ土類炭酸塩粒子を含む組成物により、ミリメートル範囲の長さを有する有機繊維を少なくとも部分的コーティングするための、モノマーとして1つまたは複数のジカルボン酸およびジアミン、トリアミン、ジアルカノールアミンまたはトリアルカノールアミンの群からの1つまたは複数のモノマーを含む、コポリマーの使用。
[請求項1056]
コポリマーがモノマーとしてアジピン酸、N-(2-アミノエチル)-1,2-エタンジアミンおよびエピクロロヒドリンを含むことを特徴とする、請求項1055記載の使用。